(57)【特許請求の範囲】
【請求項１】
アルコールを主成分とする溶媒中、触媒の不存在下において、該溶媒の臨界温度（Ｔｃ）＋５℃〜２９５℃の温度、該溶媒の臨界圧力（Ｐｃ）〜４０ＭＰａの圧力、反応開始時の流体密度０．１〜０．４ｇ／ｃｍ３でビニルエステル系重合体をけん化することを特徴とするビニルアルコール系重合体の製法。
【発明の詳細な説明】
【０００１】
【産業上の利用分野】
本発明はビニルアルコール系重合体の製法に関する。さらに詳しくは、ビニルエステル系重合体をアルコールを主成分とする溶媒中で特定の条件下にけん化するビニルアルコール系重合体の製法に関する。
【０００２】
【従来の技術】
従来より、ポリビニルアルコール（以下、ポリビニルアルコールをＰＶＡと略記する）は、数少ない結晶性の水溶性高分子として、優れた造膜性、透明性、強度特性及び界面活性を有することから、紙用コーティング剤及び紙用内添剤などの紙用改質剤、紙、木材及び無機物等の接着剤、経糸糊剤、乳化重合や懸濁重合用の安定剤、各種バインダー等に幅広く利用されているほか、ポリビニルアルコール系フィルムやポリビニルアルコール系繊維及びポリビニルアルコール系シート等の原料として重要な地位を占めている。
【０００３】
ＰＶＡは、通常、塩基性触媒を用いて、ポリ酢酸ビニル（以下、ポリ酢酸ビニルをＰＶＡｃと略記する）のけん化反応により製造されている。例えば、米国特許第２６４２４１９号明細書には、濃度２４〜４０重量％のＰＶＡｃのメタノール溶液と苛性ソーダのメタノール溶液との混合物を、沸点以下の温度で連続的にベルトコンベア上に供給し、ＰＶＡｃのけん化反応により生成するゲル状物を粉砕及び乾燥してＰＶＡとする方法が開示されており、特公昭４５−３３１９１号及び特公昭４６−９８２６号明細書には、アルカリ触媒の存在下、重合体の濃度が１％以下になるように連続的に供給して行うけん化方法により、まずＰＶＡｃをメタノール溶液中で１０〜４０モル％のけん化度までけん化し、次いでさらに９７〜９８．５モル％までけん化し、反応生成物を抜き取り、脱液及び乾燥してＰＶＡを得る方法が開示されている。
【０００４】
また、英国特許第１１９９６５１号明細書には、界面活性剤を用いて分散重合して得られた平均粒径０．０５〜５０μｍのＰＶＡｃを非水性分散液中でアルカリ触媒を用いてけん化し、 ＰＶＡの微粒子を得る方法、特開平８−１８８６１９号明細書には、特定の条件で分散させたＰＶＡｃを、アルカリ触媒（０．０１〜０．０３モル比）の存在下、温度４０℃、ＰＶＡｃ濃度２０〜５０重量％でけん化する方法が知られている（以下、この条件下に行うけん化を常法によるけん化という）。さらに、特願平８−１３８２４０号明細書には、けん化度２０〜６０モル％の低けん化度ＰＶＡとＰＶＡｃを混合した溶液をニーダー等を使用してけん化し、水への溶解性に優れたＰＶＡを製造する方法が開示されている。
【０００５】
【発明が解決しようとする課題】
しかしながら、これら公知のＰＶＡの製法では、いずれも触媒の存在下に、溶媒の沸点以下の温度でけん化反応を行うものであり、けん化反応時に酢酸ソーダ等の不純物が副生され、得られるＰＶＡにはこれらの不純物が含有される。最近、特開平１０−２６５５０７号明細書で、電子吸引基を有するポリマーを、高温高圧のアルコールと接触させることにより水酸基を導入する方法が提案されている。この方法は、高温高圧のアルコールのポリマーに対する溶解力、ポリマー粒子内部への浸透力などを利用するものであり、水酸基を効率的に導入することが期待できる方法ではあるが、この方法により、効率的に水酸基を導入することはできるものの、上述した不純物の問題は依然として解決されない。したがって、本発明の目的は、けん化触媒に由来する酢酸ソーダ等の不純物を含有せず、生産性にも優れる工業的に有利なビニルアルコール系重合体の製法を提供することにある。
【０００６】
【課題を解決するための手段】
本発明者らは、上記目的を達成すべく、けん化反応に係る温度、圧力、及び流体の密度について詳細に検討した結果、アルコールを主成分とする溶媒中、触媒の不存在下において、特定の温度、圧力、及び流体密度でビニルエステル系重合体をけん化することによって上記目的を達成することができることを見出し、本発明を完成するに至った。すなわち、本発明は、アルコールを主成分とする溶媒中、触媒の不存在下において、該溶媒の臨界温度（Ｔｃ）＋５℃〜２９５℃の温度、該溶媒の臨界圧力（Ｐｃ）〜４０ＭＰａの圧力、反応開始時の流体密度０．１〜０．４ｇ／ｃｍ３でビニルエステル系重合体をけん化することを特徴とするビニルアルコール系重合体の製法である。
【０００７】
【発明の実施の形態】
本発明に用いられるビニルエステル系重合体としては、公知のビニルエステル系重合体全てを使用することができる。このようなビニルエステル系重合体としては、例えば、ギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニル及びバーサティック酸ビニル等のビニルエステル系単量体の重合体をあげることができる。工業的実施の点からは酢酸ビニルが好ましく、反応効率の点からは、ピバリン酸ビニルが好ましい。
【０００８】
本発明のビニルエステル系重合体は、本発明の効果を損なわない範囲であれば、ビニルエステル単位と共重合可能な他の単量体単位を含有していてもよい。このような単位としては、エチレン、プロピレン、１−ブテン、イソブテン、１−ヘキセン等のα−オレフィン類、アクリルアミド、Ｎ−メチルアクリルアミド、Ｎ−エチルアクリルアミド等のアクリルアミド誘導体、メタクリルアミド、Ｎ−メチルメタクリルアミド、Ｎ−エチルメタクリルアミド等のメタクリルアミド誘導体、メチルビニルエーテル、エチルビニルエーテル、n−プロピルビニルエーテル、ｉ−プロピルビニルエーテル、n−ブチルビニルエーテル等のビニルエーテル類、エチレングリコールビニルエーテル、１，３−プロパンジオールビニルエーテル、１，４−ブタンジオールビニルエーテル等のヒドロキシ基含有のビニルエーテル類、アリルアセテート、プロピルアリルエーテル、ブチルアリルエーテル、ヘキシルアリルエーテル等のアリルエーテル類、オキシアルキレン基を有する単量体、ビニルトリメトキシシラン等のビニルシリル類、酢酸イソプロペニル、３−ブテン−１−オール、４−ペンテン−１−オール、５−ヘキセン−１−オール、７−オクテン−１−オール、９−デセン−１−オール、３−メチル−３−ブテン−１−オール等のヒドロキシ基含有のα−オレフィン類、エチレンスルホン酸、アリルスルホン酸、メタアリルスルホン酸、２−アクリルアミド−２−メチルプロパンスルホン酸等に由来するスルホン酸基を有する単量体；ビニロキシエチルトリメチルアンモニウムクロライド、ビニロキシブチルトリメチルアンモニウムクロライド、ビニロキシエチルジメチルアミン、ビニロキシメチルジエチルアミン、Ｎ−アクリルアミドメチルトリメチルアンモニウムクロライド、Ｎ−アクリルアミドエチルトリメチルアンモニウムクロライド、Ｎ−アクリルアミドジメチルアミン、アリルトリメチルアンモニウムクロライド、メタアリルトリメチルアンモニウムクロライド、ジメチルアリルアミン、アリルエチルアミン等に由来するカチオン基を有する単量体、ポリオキシアルキレン基を有すアリルエーテル類、フマール酸、マレイン酸、イタコン酸、無水マレイン酸または無水イタコン酸等に由来するカルボキシル基を有する単量体、アクリル酸及びその塩、アクリル酸メチル、アクリル酸エチル、アクリル酸ｎ−プロピル、アクリル酸ｉ−プロピル等のアクリル酸エステル類、メタクリル酸及びその塩、メタクリル酸メチル、メタクリル酸エチル、メタクリル酸ｎ−プロピル、メタクリル酸ｉ−プロピル等のメタクリル酸エステル類、アクリルアミド、Ｎ−メチルアクリルアミド、Ｎ−エチルアクリルアミド等のアクリルアミド誘導体、メタクリルアミド、Ｎ−メチルメタクリルアミド、Ｎ−エチルメタクリルアミド等のメタクリルアミド誘導体、Ｎ−ビニルホルムアミド、Ｎ−ビニルアセトアミド等のＮ−ビニルアミド誘導体があげられる。
【０００９】
これらの単量体の含有量は、使用される目的や用途等によって異なるが、通常２０モル％以下、好ましくは１０モル％以下である。とくに、上記単量体の単位がエチレンの場合、エチレンの含有量は通常６０モル％以下である。さらに、本発明で用いられるビニルエステル系重合体は、２−メルカプトエタノール、ｎ−ドデシルメルカプト、３−メルカプトプロピオン酸などのチオール化合物の存在下で、酢酸ビニルなどのビニルエステル系単量体を重合することによって得られる末端変性物でもよい。
【００１０】
ビニルエステル系単量体の重合の方法としては、塊状重合法、溶液重合法、懸濁重合法、乳化重合法などの公知の方法があげられる。その中でも、無溶媒あるいはアルコールなどの溶媒中で重合を行う塊状重合法や溶液重合法が通常採用される。溶液重合時に溶媒として使用されるアルコールとしては、メチルアルコール、エチルアルコール、プロピルアルコールなどの低級アルコールがあげられる。本発明のビニルアルコール系重合体の製法においては、アルコールを主成分とする溶媒を用いることが必須となることから、塊状重合法、溶液重合法、懸濁重合法が適し、アルコールを溶媒として用いた溶液重合法が最も好ましい。
【００１１】
重合開始剤としては、α,α'-アゾビスイソブチロニトリル、２，２’−アゾビス（２，４−ジメチル−バレロニトリル）、過酸化ベンゾイル、ｎープロピルパーオキシカーボネート、シクロヘキシルパーオキシカーボネートなどのアゾ系開始剤または過酸化物系開始剤などの公知の開始剤を使用することができる。重合温度についてはとくに制限はないが、通常０℃〜２００℃の範囲で実施される。
【００１２】
けん化反応時に溶媒として使用されるアルコールとしては、とくに制限はないが、メチルアルコール、エチルアルコール、プロピルアルコールなどの低級アルコールが好ましく、工業的実施の見地からメチルアルコールがとくに好ましい。本発明の製法において、これらのアルコールは混合して使用してもよく、水、ヘキサンなどのアルカン類、二酸化炭素、エタン、ブタンなどの炭化水素などを本発明の効果を阻害しない範囲で使用してもよい。また、けん化反応速度を調整するために、不活性物質を使用してもよい。
【００１３】
けん化反応時のビニルエステル系重合体の濃度は、ビニルエステル系重合体の重合度やけん化反応の条件にもよるが、あまり低いと生産性が低下し、またあまり高いと溶液の粘度が高くなり、作業性が低下したり、副生成物であるエステルとビニルエステル系重合体とのアルコリシスが平衡反応により十分にけん化反応が進まない場合があるので、好ましくは０．１〜５０重量％、さらに好ましくは０．１〜４０重量％、さらに好ましくは０．２〜３０重量％で実施するのが望ましい。
【００１４】
けん化反応の温度は、Ｔｃ＋５℃〜２９５℃で実施する必要があり、Ｔｃ＋１０℃〜２９０℃がより好ましい。けん化反応温度が臨界温度（Ｔｃ）＋１０℃未満の場合は、けん化反応速度が小さく、本発明の目的とする生産性が得られない。一方、けん化反応温度が２９５℃より高い場合は、原料であるビニルエステル系重合体及び得られるビニルアルコール系重合体の熱分解が起こり、分子量の低下や架橋によるゲル化及び着色が起こることがある。
【００１５】
けん化反応の圧力は、Ｐｃ〜４０ＭＰａで実施する必要があり、Ｐｃ＋０．５ＭＰａ〜３５ＭＰａが好ましく、Ｐｃ＋１ＭＰａ〜３０ＭＰａがより好ましく、Ｐｃ＋１．５ＭＰａ〜２０ＭＰａがさらに好ましい。けん化反応圧力が臨界圧力未満の場合には、けん化反応速度が小さく、本発明の目的とする生産性が得られない。一方、けん化反応圧力が４０ＭＰａより大きい場合には、けん化反応速度が大きすぎてけん化度の制御が困難となったり、原料であるビニルエステル系重合体及び得られるビニルアルコール系重合体の分解が起こることがある。
【００１６】
本発明のビニルアルコール系重合体の製法において、ビニルエステル系重合体をけん化反応する時の反応系の流体密度は、アルコールのポリマーに対する溶解度及び浸透力を発現させる因子となる点で重要であり、反応開始時の流体密度を０．１〜０．４ｇ／ｃｍ3で実施する必要がある。反応系の流体密度が０．１ｇ／ｃｍ3未満の場合には、アルコールのポリマーに対する溶解度及び浸透力が不足して、高い生産性が得られない。一方、反応系の流体密度が０．４ｇ／ｃｍ3より大きい場合には、けん化反応速度が大きすぎてけん化度の制御が困難となったり、圧力が高くなりすぎることがある。反応系の流体密度は０．１２〜０．３８ｇ／ｃｍ3とするのが好ましく、０．１４〜０．３６ｇ／ｃｍ3とするのがさらに好ましい。
【００１７】
けん化反応の時間は、使用する溶媒、重合体の濃度、けん化反応の温度及び圧力によって異なるのでとくに制限はないが、ＰＶＡの生産性、原料であるビニルエステル系重合体及び得られるビニルアルコール系重合体の分解を抑制する点から、下記の式（Ｉ）を満足するようにけん化反応を行うのが好ましい。
−Ｔ/６０＋５．１≦ｔ≦−５Ｔ/３＋５２０    （Ｉ）
ここで、ｔはけん化反応時間（分）を表し、Ｔはけん化反応の温度（℃）を表す。
【００１８】
けん化反応の時間をあまり長くすると、生産性が低下すると同時に原料であるビニルエステル系重合体及び得られるビニルアルコール系重合体の分解が起こることがあるので、ＰＶＡを工業的に有利に製造する観点からはけん化反応の時間は短い方が好ましい。具体的なけん化反応の時間としては、６０分間以下が好ましく、３０分間以下がより好ましい。１０分間以下で実施するとさらに好ましい。けん化反応の速度を大きくするには、例えば、原料であるビニルエステル系重合体及び得られるビニルアルコール系重合体の分解を抑制しながら、けん化反応温度、けん化反応圧力及びけん化反応時間を前記の範囲内で厳しく制御すればよい。
【００１９】
本発明の方法は、ビニルエステル系重合体を高温高圧のアルコールを主成分とする流体中でけん化反応を行うための耐圧性の容器、冷却器及びこれらに付随する各種の機器から構成される反応装置を使用して実施することができる。本発明のけん化方法としてはバッチ法や連続法などの方法が適用可能である。けん化反応系中に酸素が存在する場合には、分解によるＰＶＡ系重合体の着色や重合度の低下がおこる場合があるので、十分に脱酸素を行うことが好ましい。本発明のＰＶＡ系重合体の製法は、特定の条件下でアルコールを主成分とする流体中で触媒を添加することなくビニルエステル系重合体をけん化することを特徴とし、得られたＰＶＡ系重合体は、けん化触媒に由来するアルカリ金属及びアルカリ土類金属などの不純物を実質的に含有しない。
【００２０】
本発明のビニルアルコール系重合体の粘度平均重合度（以下、重合度（Ｐ）と略記する）はとくに制限はないが、通常２０〜２００００であり、３０〜１５０００が好ましく、４０〜１００００がさらに好ましく、５０〜８０００がとくに好ましい。重合度が２０未満の場合にはＰＶＡの機械的強度が小さく、ＰＶＡ系重合体の特徴である皮膜の強度、伸度が小さくなったり、バインダー力が小さくなったりしてＰＶＡ系重合体本来の特徴が損なわれる傾向がある。重合度が２００００を越えると、原料である高重合度のビニルエステル系重合体を工業的に製造することができなかったり、ビニルエステル系重合体のアルコール溶液の粘度が高くなり、作業性に難があるため好ましくない。
【００２１】
ＰＶＡ系重合体の重合度（Ｐ）は、ＪＩＳ−Ｋ  ６７２６に準じて測定される。すなわち、ＰＶＡ系重合体を再けん化し、精製した後、３０℃の水中で測定した極限粘度［η］（ｄｌ／ｇ）から次式（ＩＩ）により求められるものである。Ｐ＝(［η］×１０3／８．２９）(1/0.62)     （ＩＩ）
本発明のビニルアルコール系重合体のけん化度についてもとくに制限はないが、通常２０モル％以上である。上記ＰＶＡ系重合体の特徴を発現させる点から好ましいけん化度は２５〜９９．９９モル％であり、３０〜９９．９８モル％がより好ましい。
【００２２】
本発明の製法で得られるＰＶＡ系重合体は、固体状である。固体状のＰＶＡ系重合体の形状及び粒度は、けん化反応の条件、攪拌や取り出し等の設備特性、ＰＶＡ系重合体の重合度及びけん化度等によって任意に制御可能である。さらに、ＰＶＡ系重合体を洗浄することも可能である。洗浄液としては、メタノール、アセトン、酢酸メチル、酢酸エステル、ヘキサン、水などがあげられ、これらの中でもメタノール、酢酸メチル、水の単独もしくは混合液を使用するのが好ましい。洗浄液の量は目的に応じて適宜設定されるが、通常、ＰＶＡ１００重量部に対して、３０〜１００００重量部が好ましく、５０〜３０００重量部がより好ましい。洗浄温度としては、５〜８０℃が好ましく、２０〜７０℃がより好ましい。洗浄時間としては２０分間〜１０時間が好ましく、１時間〜６時間がより好ましい。洗浄方法としてはバッチ法や向流洗浄法など公知の方法が適用可能である。
【００２３】
本発明の製法で得られるＰＶＡ系重合体には、本発明の目的や効果を損なわない範囲で、必要に応じて充填材、銅化合物等の等の加工安定剤、耐候安定剤、着色剤、紫外線吸収剤、光安定剤、酸化防止剤、帯電防止剤、難燃剤、可塑剤、他の可塑剤樹脂、潤滑剤、香料、発泡剤、消臭剤、増量剤、剥離剤、離型剤、補強材、防かび剤、防腐剤、結晶化速度遅延剤などの通常の添加剤を適宜配合することができる。
【００２４】
本発明の製法で得られるビニルアルコール系重合体は、公知のＰＶＡ系重合体の用途に使用することができる。具体的には、繊維糊剤、繊維処理剤、繊維加工剤、繊維製品用サイズ剤、紙のクリアーコーテイング、紙の顔料コーティング剤、紙の内添サイズ剤、感熱紙のオーバーコート用バインダー等の紙加工剤、感圧接着剤、防曇剤、塗料、有機及び無機顔料用の分散剤、染料等の有機化合物の分散剤、エマルジョン用重合分散安定剤、塩ビ用重合分散安定剤、紙や木材及びプラスチックなどの接着剤、不織布用バインダー、繊維用バインダー、セラミックス用バインダー、石膏ボードや繊維板などの各種建材用バインダー、セメントやモルタル用添加剤、ホットメルト接着剤、画像形成材料、感光性樹脂、ホルマール樹脂やブチラール樹脂等のポリビニルアセタール用原料、ゲル用基材、フィルム、繊維、シート、成形物（フィルム、繊維、シート、チューブ、不織布など）、土壌改良剤などに用いることができる。また、単独あるいは無変性ＰＶＡや他の変性ＰＶＡとの併用、でんぷん（及びその変性物）、セルロース誘導体、ガム類、ゼラチン、カゼイン等の他種ポリマーとの併用、可塑剤と併用して利用してもよい。
【００２５】
以下、実施例及び比較例により本発明をさらに詳細に説明するが、得られたＰＶＡ系重合体の分析はとくに記載のない限りはＪＩＳ−Ｋ６７２６に従って行った。本発明により得られたＰＶＡ系重合体のけん化度は、ｄ6―ＤＭＳＯ溶媒にて５００ＭＨｚの1Ｈ―ＮＭＲ（ＪＥＯＬ  ＧＸ―５００）装置を使用し、４．１〜４．７ｐｐｍの水酸基と１．９〜２．０ｐｐｍのアセチル基の値から求めた。
【００２６】
重合度は得られたＰＶＡを大過剰のメタノールに浸し、ポリマーに対する水酸化ナトリウムのモル比０．５以上の水酸化ナトリウムを添加し、６０℃で２時間加熱した後に、メタノールソックスレーを２日間実施し、次いで６０℃で１日間乾燥したけん化度９９．５モル％以上のＰＶＡを用いて３０℃、水中で測定した極限粘度から算出した。得られたＰＶＡの着色は、６０℃で１日間乾燥した後に目視で判断した。また、アルカリ金属及びアルカリ土類金属の含有量は原子吸光法で求めた。
【００２７】
【実施例】
実施例１
内容積５０ｍｌの耐圧容器に、メタノールを使用した溶液重合により製造したＰＶＡｃ（常法のアルカリけん化により重合度１７００のＰＶＡとなる）の３０重量％メタノール溶液０．４０ｇ及びメタノール１１．６０ｇを仕込み、５℃に冷却して攪拌しながら窒素バブリングを３０分間行った。次いで、耐圧容器を２６０℃のシリコーン浴に浸し、圧力を１６ＭＰaに保持し、７分後に反応器をシリコーン浴から取り出し急冷した。内容物を取り出し、６０℃で１日間乾燥した。生成物は白色の固体状であり、ｄ6―ＤＭＳＯに溶解し、ＮＭＲでけん化度を測定したところ９７．３モル％であった。ＮＭＲにより測定した結果を図１に示す。
【００２８】
該ＰＶＡを１０ｇのメタノールに浸し、ポリ酢酸ビニル中の酢酸ビニルユニットに対してモル比０．３０のアルカリ溶液（ＮａＯＨの１０重量％メタノール溶液）を添加して６０℃、２時間のけん化を行った。次いで、メタノールソックスレーを２日間実施した後、６０℃で１日間乾燥してけん化度９９．９モル％の重合度測定用の乾燥ＰＶＡを得た。３０℃、水中で測定した極限粘度から求めた該ＰＶＡの重合度は１６９０であり、常法のけん化で得られるＰＶＡの重合度と同一であった。得られたＰＶＡのアルカリ金属及びアルカリ土類金属の含有量を原子吸光法で測定したところ、含有量は０であった。
【００２９】
比較例１
けん化反応の温度を３１０℃、圧力を２４ＭＰaに変更する以外は実施例１と全く同様にしてけん化反応を実施した。反応後の重合体を実施例１と全く同様にして処理したものは褐色の粉体であった。この重合体は９０℃のＤＭＳＯに不溶であった。
【００３０】
実施例２〜５、比較例２〜３及び参考例
けん化反応条件を表１及び表２に示す条件に変更した以外は、実施例１と同様にしてけん化反応、後処理及び得られた重合体の分析を行った。得られたＰＶＡの結果を表２に示す。本発明の製法により得られたＰＶＡは白色であった。一方、臨界温度より低い温度で反応を実施した場合には、けん化度は０モル％であり原料のポリ酢酸ビニルと全く同一であった。また、圧力を４５ＭＰａにした場合には、９０℃のＤＭＳＯに不溶物が残った。
【００３１】
比較例４
けん化触媒に水酸化ナトリウムを使用して表１及び表２に示す条件でけん化反応を実施した。反応後の重合体を実施例１と全く同様にして処理したものは褐色の粉体であった。この重合体は９０℃のＤＭＳＯに不溶であった。
【００３２】
実施例６〜７
実施例１の溶媒をメタノールからｉ−プロパノール及びメタノール／水の混合溶媒に変更し、表１及び表２に示す条件を採用して実施例１と同様にしてけん化反応、後処理及び得られた重合体の分析を行った。結果を表２に示す。アルコールを主体とする溶媒ではメタノールと同様にけん化反応が起こることがわかる。
【００３３】
実施例８
けん化反応の時間を２時間に延長する以外は実施例２と全く同様にしてけん化反応、後処理及び得られた重合体の分析を行った。結果を表２に示す。反応時間を延長することにより、けん化度は高くなっていたが、得られたＰＶＡは黄色に着色し、ＰＶＡの重合度は１５４０であり、ポリマーは若干分解していた。
【００３４】
実施例９〜１２
ポリ酢酸ビニルに代えて、エチレンを共重合した酢酸ビニル共重合体（実施例９〜１０）、Ｎ−ビニルアセトアミドを共重合した酢酸ビニル系共重合体（実施例１１）及びポリピバリン酸ビニル（実施例１２）をビニルエステル系重合体に用いて、表１及び表２に示す条件でけん化反応を実施し、実施例１と全く同様にして後処理及び得られた重合体の分析を行った。結果を表２に示す。通常のけん化条件ではけん化されにくいコモノマーを共重合したビニルエステル系重合体及びポリピバリン酸ビニルでも、本発明の方法によればポリマーが分解することなくけん化反応が可能であることがわかる。
【００３５】
【表１】
0004132467.tif 000002
【００３６】
【表２】
0004132467.tif 000003
【００３７】
【発明の効果】
本発明により、けん化触媒に由来する酢酸ソーダなどの不純物を含有せず、生産性にも優れるビニルアルコール系重合体の製法を提供することができる。また、本発明によれば、ビニルアルコール系重合体の製造プロセスを簡略化することができ、産業上の有用性が大きい。
【図面の簡単な説明】
【図１】本発明の製法により得られたＰＶＡをｄ6―ＤＭＳＯ溶媒にて５００ＭＨｚ  の1Ｈ―ＮＭＲを使用して分析したチャートである。
【図１】
0004132467.tif 000004